(57)【要約】【課題】帯電防止性を付与するための塗付層を備えながら、液晶表示装置に組み込まれている電子部品の信頼性を低下させることがないレベルにまでケイ素の揮発が抑制され、反射板としての使用環境での異音の発生が抑制された、反射板用白色ポリエステルフィルムを提供する。【解決手段】白色ポリエステルフィルムおよびその少なくとも片面に設けられた塗布層からなり、２００℃、常圧、３０分間の加熱処理において揮発するケイ素元素の量が１ｍ２当り５μｇ以下であることを特徴とする、反射板用白色ポリエステルフィルム。【選択図】なし【特許請求の範囲】
【請求項１】
白色ポリエステルフィルムおよびその少なくとも片面に設けられた塗布層からなり、２００℃、常圧、３０分間の加熱処理において揮発するケイ素元素の量が１ｍ２当り５μｇ以下であることを特徴とする、反射板用白色ポリエステルフィルム。
【発明の詳細な説明】
【技術分野】
【０００１】
本発明は、反射板用白色ポリエステルフィルムに関し、詳しくは帯電防止性の塗布層を備える反射板用白色フィルムに関する。
【背景技術】
【０００２】
液晶表示装置のバックライトユニットにはポリエステルからなる白色の反射板が用いられる。バックライトユニットを組み立てるとき、もしくはバックライトユニットを液晶表示装置に組み込むときに、ごみやほこりを巻き込むことがあり、これを防ぐために反射板に帯電防止性付与するための塗布層を設けることが行われる。
【０００３】
【特許文献１】特開２００６−２８４６８８号公報
【特許文献２】特開２００６−２８４６８９号公報
【発明の開示】
【発明が解決しようとする課題】
【０００４】
液晶表示装置の光源として、これまで冷陰極管が用いられていたが、最近では、表示色域を拡大するためにＬＥＤが用いられることもある。冷陰極管、ＬＥＤはともに熱を発し、特にＬＥＤによる発熱はかなり大きい。液晶表示装置には、ＬＳＩ、ＩＣ等の半導体を用いた電子部品が組み込まれている。反射板等の部材から揮発した低分子量物にケイ素元素が含まれていると、電子部品の半導体表面に付着浸透して信頼性が低下する。
【０００５】
また、冷陰極管やＬＥＤから発せられる熱により、反射板が膨張し反射板を支持する部材や、周囲の部材と擦れ合い、バックライトユニットから異音が発せられることがある。
【０００６】
本発明の目的は、帯電防止性を付与するための塗付層を備えながら、液晶表示装置に組み込まれている電子部品の信頼性を低下させることがないレベルにまでケイ素の揮発が抑制され、反射板としての使用環境での異音の発生が抑制された、反射板用白色ポリエステルフィルムを提供することにある。
【課題を解決するための手段】
【０００７】
すなわち本発明は、白色ポリエステルフィルムおよびその少なくとも片面に設けられた塗布層からなり、２００℃、常圧、３０分間の加熱処理において揮発するケイ素元素の量が１ｍ２当り５μｇ以下であることを特徴とする、反射板用白色ポリエステルフィルムである。
【発明の効果】
【０００８】
本発明によれば、帯電防止性を付与するための塗付層を備えながら、液晶表示装置に組み込まれている電子部品の信頼性を低下させることがないレベルにまでケイ素の揮発が抑制され、反射板としての使用環境での異音の発生が抑制された、反射板用白色ポリエステルフィルムを提供することができる。
【発明を実施するための最良の形態】
【０００９】
以下、本発明を詳細に説明する。
【００１０】
［白色ポリエステルフィルム］
本発明において、白色ポリエステルフィルムは、顔料またはボイド形成物質を含有することにより白色を呈するポリエステルフィルムである。ボイド形成物質としては、無機粒子および／または有機粒子を用いることができる。
【００１１】
この白色ポリエステルフィルムは、単層フィルムでも積層フィルムでもよいが、少なくとも２層からなる積層白色ポリエステルフィルムであることが好ましい。積層フィルムである場合、かならずしも全ての層が白色である必要は無く、白色フィルム全体として白色であればよい。
【００１２】
ポリエステルは、ジオール成分とジカルボン酸成分とから縮重合によって得られるポリマーである。ジカルボン酸としては、例えばテレフタル酸、イソフタル酸、２，６−ナフタリンジカルボン酸、４，４’−ジフェニルジカルボン酸、アジピン酸、セバシン酸を用いることができる。ジオールとしては、例えばエチレングリコール、１，４−ブタンジオール、１，４−シクロヘキサンジメタノール、１，６−ヘキサンジオールを用いることができる。ポリエステルとして、ポリエチレンテレフタレート、ポリエチレン−２，６−ナフタリンジカルボキシレートが好ましく、高濃度に無機粒子および／または有機粒子を添加しても安定して製膜できるため、共重合ポリエチレンテレフタレートまたは共重合ポリエチレン−２，６−ナフタレンジカルボキシレートがさらに好ましい。
【００１３】
ポリエステルの融点は、好ましくは２５０℃以下、さらに好ましくは２４５℃以下、特に好ましくは２４０℃以下である。このポリエステルとして、イソフタル酸共重合ポリエチレンテレフタレート、シクロヘキサンジメタノール共重合ポリエチレンテレフタレート、２，６−ナフタレンジカルボン酸共重合ポリエチレンテレフタレートを例示することができる。高い耐熱性と製膜性を得るために、２，６−ナフタレンジカルボン酸共重合ポリエチレンテレフタレートが好ましい。
【００１４】
白色ポリエステルフィルムとして好ましいものは、少なくとも２つのポリエステルの層、特に好ましくは２つのポリエステルの層からなる白色積層ポリエステルフィルムであって、該フィルムは無機粒子および／または有機粒子をそれぞれの層に含有し、無機粒子および有機粒子の合計の含有率が光の反射面として用いられる層において、他の層における含有率より高い白色積層ポリエステルフィルムである。この白色積層ポリエステルフィルムは紫外線に対する耐性が高く、良好な反射特性を示し好ましい。
【００１５】
例えば、反射面としてい用いる層をＢ層、他方の層をＡ層とすると、白色積層ポリエステルフィルムを構成するポリエステルＡ層は粒子を、好ましくは１〜３０重量％、さらに好ましくは１〜１５重量％含有する。１重量％未満であると滑性が低下して巻取りが難しくなり好ましくなく、３０重量％を超えると破れやすいフィルムとなり、製膜性が低下して好ましくない。他方、Ｂ層は粒子を、好ましくは３１〜６０重量％、さらに好ましくは３１〜５５重量％含有する。３１重量％未満であると反射率が低下したり、紫外線に因る劣化が激しくなり好ましくなく、６０重量％を超えるとフィルムとして製膜性が非常に低下し、生産性が極端に低下して好ましくない。
【００１６】
粒子の平均粒径は、好ましくは０．３〜３．０μｍ、さらに好ましくは０．４〜２．５μｍ、特に好ましくは０．５〜２．０μｍである。平均粒径が０．３μｍ未満であると分散性が極端に悪くなり、粒子の凝集が起こるため生産工程上のトラブルが発生し易く、フィルムに粗大突起を形成し、光沢の劣ったフィルムになったり、溶融押出し時に用いられるフィルターが粗大粒子により目詰まりを生じさせる可能性があり好ましくない。他方、平均粒径が３．０μｍを超えるとフィルムの表面が粗くなり光沢が低下するばかりか、適切な範囲に光沢度をコントロールすることが困難となり好ましくない。
【００１７】
粒子としては、無機粒子および／または有機粒子を用いることができる。無機粒子としては、例えば、硫酸バリウム、炭酸カルシウム、二酸化珪素、酸化チタンの粒子を例示することができる。有機粒子としては、シリコーン、アクリルの粒子を例示することができる。粒子は単独で用いてもよく、２種以上を併用してもよい。
【００１８】
粒子としては、高い反射性や耐熱性を得ることができることから、無機粒子を用いることが好ましく、なかでもポリエステルポリマー中に安定して分散させることができ、製膜性が良く、かつ良好な反射率を得ることができることから、特に硫酸バリウム粒子を用いることが好ましい。
【００１９】
［揮発ケイ素元素］
本発明の反射板用白色ポリエステルフィルムは、２００℃、常圧、３０分間の加熱処理において揮発するケイ素元素の量が１ｍ２当り５μｇ以下であることが肝要である。揮発するケイ素元素の量は、白色反射フィルムから揮発する成分に含まれるケイ素元素の総量である。揮発するケイ素元素の量が１ｍ２当り５μｇを超えると、揮発したケイ素元素が半導体表面に付着浸透して電子部品の誤動作を招き、信頼性が低下する。
【００２０】
［塗布層］
帯電防止性を付与し、異音の発生を抑制するために、塗布層は帯電防止剤およびワックスを含有する。そして、上記の揮発ケイ素総量を満足するために、塗布層の帯電防止剤としてケイ素元素を含有しないものを用い、塗布層のワックスとしてケイ素元素を含有しないものを用いる。
【００２１】
この塗布層は白色ポリエステルフィルムのうえに設ける。白色ポリエステルフィルムが、表裏で粒子含有量の異なる積層白色ポリエステルフィルムである場合には、塗布層は粒子をより多く含有する層のうえに設けることが好ましい。こうすることによって、粒子によって形成された突起が他の部材と擦れた時の音の発生を低減することができる。塗布層はフィルムの両面に設けてもよい。
【００２２】
塗布層の厚みは、乾燥後の厚みとして、好ましくは０．００５〜０．５μｍ、さらに好ましくは０．００５〜０．２μｍである。０．００５μｍ未満であると帯電防止性が不十分となり好ましくなく、０．５μｍを超えると塗布層が目立つようになり、塗工外観が悪くなり好ましくない。
【００２３】
［帯電防止剤］
塗布層の帯電防止剤としては、好ましくはカチオンポリマーを用いる。このカチオンポリマーは、好ましくはビニル系重合体からなり、側鎖にカチオン性基を有し、そのカチオン性基が第３級アンモニウム塩または第４級アンモニウム塩である化合物である。第３級アンモニウム塩としては、第３級アンモニウムスルホネート、第３級アンモニウムサルフェート、第３級アンモニウムナイトレートを例示することができる。第４級アンモニウム塩としては、第４級アンモニウムスルホネート、第４級アンモニウムサルフェート、第４級アンモニウムナイトレートを例示することができる。
【００２４】
カチオンポリマーがビニル系重合体である場合、モノマー成分として、反応性モノマー成分を有することが好ましい。この場合、膜凝集性を向上させることができ、塗布層の耐久性を向上することができる。
【００２５】
この反応性モノマー成分として、２ーヒドロキシエチルアクリレート、２ーヒドロキシエチルメタクリレート、２ーヒドロキシプロピルアクリレート、２ーヒドロキシプロピルメタクリレート等のヒドロキシ含有モノマー；グリシジルアクリレート、グリシジルメタクリレート、アリルグリシジルエーテル等のエポキシ基含有モノマー；アクリル酸、メタクリル酸、イタコン酸、マレイン酸、フマール酸、クロトン酸、スチレンスルホン酸及びその塩（ナトリウム塩、カリウム塩、アンモニウム塩、第三級アミン塩等）等のカルボキシ基またはその塩を含有するモノマー；アクリルアミド、メタクリルアミド、Ｎ−アルキルアクリルアミド、Ｎ−アルキルメタクリルアミド、Ｎ、Ｎ−ジアルキルアクリルアミド、Ｎ、Ｎ−ジアルキルメタクリレート（アルキル基としては、メチル基、エチル基、ｎ−プロピル基、イソプロピル基、ｎ−ブチル基、イソブチル基、ｔ−ブチル基、２−エチルヘキシル基、シクロヘキシル基等）、Ｎーアルコキシアクリルアミド、Ｎ−アルコキシメタクリルアミド、Ｎ、Ｎ−ジアルコキシアクリルアミド、Ｎ、Ｎ−ジアルコキシメタクリルアミド（アルコキシ基としては、メトキシ基、エトキシ基、ブトキシ基、イソブトキシ基等）、アクリロイルモルホリン、Ｎ−メチロールアクリルアミド、Ｎ−メチロールメタクリルアミド、Ｎ−フェニルアクリルアミド、  Ｎ−フェニルメタクリルアミド等のアミド基を含有するモノマー；無水マレイン酸、無水イタコン酸等の酸無水物のモノマー；ビニルイソシアネート、アリルイソシアネート等のイソシアネート含有モノマーを例示することができる。
【００２６】
さらに、カチオンポリマーがビニル系重合体である場合、モノマー成分として、非反応性モノマー成分を有することが好ましい。この場合、ポリエステルフィルム上への密着性や塗布層の造膜性を向上させることができる。
【００２７】
非反応性モノマー成分として、アルキルアクリレート、アルキルメタクリレート（アルキル基としては、メチル基、エチル基、ｎ−プロピル基、イソプロピル基、ｎ−ブチル基、イソブチル基、ｔ−ブチル基、２ーエチルヘキシル基、シクロヘキシル基等）、スチレン、αーメチルスチレンを例示することができる。
【００２８】
帯電防止剤の含有量は、塗布層の組成物１００重量％あたり、好ましくは３０〜９０重量％、さらに好ましく５０〜９０重量％である。３０重量％未満であると帯電防止性が不十分となりフィルム表面に埃等が付き易くなり好ましくなく、９０重量％を超えると滑剤成分が減少することと帯電防止成分が増加し、滑性が低下し好ましくない。
【００２９】
［ワックス］
塗布層のワックスとしては、ケイ素元素を含有しないものを用い、好ましくは脂肪族ワックスを用いる。ワックスの含有量は、塗布層の組成物１００重量％あたり、好ましくは５〜５０重量％、さらに好ましくは１０〜４０重量％である。この含有量が５重量％未満ではフィルム表面の滑性が得られないことがあり好ましくなく、５０重量％を超えるとポリエステルフィルム基材への密着性が不足したり、塗膜が脆弱になり塗膜が削れる場合があり好ましくない。
【００３０】
ワックスの具体例としては、カルナウバワックス、キャンデリラワックス、ライスワックス、木ロウ、ホホバ油、パームワックス、ロジン変性ワックス、オウリキュリーワックス、サトウキビワックス、エスパルトワックス、バークワックス等の植物系ワックス、ミツロウ、ラノリン、鯨ロウ、イボタロウ、セラックワックス等の動物系ワックス、モンタンワックス、オゾケライト、セレシンワックス等の鉱物系ワックス、パラフィンワックス、マイクロクリスタリンワックス、ペトロラクタム等の石油系ワックス、フィッシャートロプッシュワックス等の合成炭化水素系ワックス、ポリオレフィン系ワックスを挙げることができる。なかでも、ハードコートや粘着剤等に対する易接着性と滑性が良好なことからポリオレフィン系ワックスが好ましい。ポリオレフィン系ワックスとしては、ポリエチレンワックス、酸化ポリエチレンワックス、ポリプロピレンワックス、酸化ポリプロピレンワックスを例示することができる。なかでも、ポリエチレンワックスが特に好ましい。これらは環境負荷の低減が可能であることおよび取扱のし易さから水分散体として用いることが好ましい。
【００３１】
［高分子バインダー］
塗布層は、帯電防止剤およびワックスをポリエステルフィルム上に固着させる目的で、高分子バインダーを含有することが好ましい。高分子バインダーとしては、例えばポリエステル樹脂、アクリル樹脂、ウレタン樹脂およびこれらの樹脂の混合物を用いることができる。高分子バインダーは、水に可溶性または分散性のものが好ましいが、多少の有機溶剤を含有し、水に可溶なものも好ましく用いることができる。
【００３２】
高分子バインダーを用いる場合、高分子バインダーの含有量は、塗布層の組成物の重量１００重量％あたり、好ましくは１０〜５０重量％とする。１０重量％未満であるとポリエステルフィルム基材への密着性不足し好ましくない。５０重量％を超えると帯電防止性が低下し好ましくない。
【００３３】
［架橋剤］
塗布層の凝集力を向上するために、塗布層は架橋剤を含有することが好ましい。本発明に用いられる架橋剤は、ケイ素元素を含んではならない。この架橋剤としては、エポキシ化合物、オキサゾリン化合物、メラミン化合物、イソシアネート化合物を例示することができ、その他のカップリング剤を用いることもできる。取り扱い易さや塗液のポットライフが長いことからエポキシ化合物、オキサゾリン化合物を用いることが好ましく、カップリング剤を用いることも好ましい。
【００３４】
架橋剤を用いる場合、架橋剤の含有量は、塗布層の組成物の重量１００重量％あたり、好ましくは２〜３０重量％とする。２重量％未満であると塗布層の凝集力が低くなり耐久性が悪化する場合があり好ましくない。３０重量％を超えると塗布層の造膜性が悪くなり、帯電防止性能が低下し好ましくない。
【００３５】
［反射率］
本発明の反射板用白色ポリエステルフィルムは、その少なくとも一方の表面の反射率が波長４００〜７００ｎｍの平均反射率で９０％以上、さらに好ましくは９２％以上、さらに好ましくは９４％以上である。９０％未満であると十分な画面の輝度を得ることができないので好ましくない。
【００３６】
［製造方法］
以下、本発明の反射板用白色ポリエステルフィルムを製造する方法を説明する。
本発明において塗布層の塗設に用いられる上記組成物は、塗布層を形成させるために、水溶液、水分散液或いは乳化液等の水性塗液の形態で使用されることが好ましい。
【００３７】
本発明に用いる水性塗液の固形分濃度は、通常２０重量％以下であるが、特に１〜１０重量％であることが好ましい。この割合が１重量％未満であると、ポリエステルフィルムへの塗れ性が不足することがあり、一方、２０重量％を超えると塗液の安定性や塗布層の外観が悪化することがあり好ましくない。
【００３８】
水性塗液のポリエステルフィルムへの塗布は、任意の段階で実施することができるが、ポリエステルフィルムの製造過程で実施するのが好ましく、さらには配向結晶化が完了する前のポリエステルフィルムに塗布するのが好ましい。
【００３９】
ここで、結晶配向が完了する前のポリエステルフィルムとは、未延伸フィルム、未延伸フィルムを縦方向または横方向の何れか一方に配向せしめた一軸配向フィルム、更には縦方向および横方向の二方向に低倍率延伸配向せしめたもの（最終的に縦方向また横方向に再延伸せしめて配向結晶化を完了せしめる前の二軸延伸フィルム）等を含むものである。なかでも、未延伸フィルムまたは一方向に配向せしめた一軸延伸フィルムに、上記組成物の水性塗液を塗布し、そのまま縦延伸および／または横延伸と熱固定とを施すのが好ましい。
【００４０】
水性塗液をフィルムに塗布する際には、塗布性を向上させるための予備処理としてフィルム表面にコロナ表面処理、火炎処理、プラズマ処理等の物理処理を施すか、あるいは組成物と共にこれと化学的に不活性な界面活性剤を併用することが好ましい。かかる界面活性剤は、ポリエステルフィルムへの水性塗液の濡れを促進機能や塗液の安定性を向上させるものであり、例えば、ポリオキシエチレン−脂肪酸エステル、ソルビタン脂肪酸エステル、グリセリン脂肪酸エステル、脂肪酸金属石鹸、アルキル硫酸塩、アルキルスルホン酸塩、アルキルスルホコハク酸塩等のアニオン型、ノニオン型界面活性剤を挙げることができる。界面活性剤は、塗膜を形成する組成物中に、１〜１０重量％含まれていることが好ましい。
【００４１】
塗布方法としては、公知の任意の塗工法が適用できる。例えばロールコート法、グラビアコート法、ロールブラッシュ法、スプレーコート法、エアーナイフコート法、含浸法、カーテンコート法等を単独または組合せて用いることができる。なお、塗膜は必要に応じフィルムの片面のみに形成してもよいし、両面に形成してもよい。
【実施例】
【００４２】
以下、実施例により本発明を詳述する。なお、各特性値は以下の方法で測定した。
（１）フィルム厚み
フィルムをエレクトリックマイクロメーター（アンリツ製  Ｋ−４０２Ｂ）にて、１０点厚みを測定し、平均してフィルム厚みを求めた。  
【００４３】
（２）塗布層厚み
フィルムを三角形に切り出し、包埋カプセルに固定後、エポキシ樹脂にて包埋した。そして、包埋されたサンプルをミクロトーム（ＵＬＴＲＡＣＵＴ−Ｓ）で縦方向に平行な断面を５０ｎｍ厚の薄膜切片にした後、透過型電子顕微鏡を用いて、加速電圧１００ｋｖにて観察撮影し、写真から塗布層の厚みを１０点測定し、平均して塗布層厚みを求めた。
【００４４】
（３）ガラス転移点（Ｔｇ）、融点（Ｔｍ）
示差走査熱量測定装置（ＴＡ  Ｉｎｓｔｒｕｍｅｎｔｓ  ２１００  ＤＳＣ）を用い、昇温速度２０ｍ／分で測定を行った。
【００４５】
（４）反射率
分光光度計（島津製作所製ＵＶ−３１０１ＰＣ）に積分球を取り付け、ＢａＳＯ４白板を１００％とした時の反射率を４００〜７００ｎｍにわたって測定し、得られたチャートより２ｎｍ間隔で反射率を読み取った。フィルムが積層フィルムである場合、粒子含有量の多い層の側から測定を行った。上記の範囲内で平均値を求め、全測定領域において反射率９０％以上が好ましい。
【００４６】
（５）異音の発生
フィルムのうえにアクリル板（アクリライトＬ  Ｎ８６５）を重ねあわせ、その上に錘を載せてフィルムを一定速度（１０ｃｍ／分）で引っ張り、音鳴りが発生する錘の重さを測定した。積層フィルムの場合は、粒子含有量の多い側にアクリル板を重ね合わせた。
◎：５ｋｇの錘で音鳴りしない。
△：５ｋｇの錘で音鳴りする。
×：３ｋｇの錘で音鳴りする。
△以上が実用性能を有する。
【００４７】
（６）表面抵抗
フィルムの塗布層表面の表面固有抵抗を、タケダ理研社製・固有抵抗測定器を使用し、測定温度２３℃、測定湿度６０％の条件で、１日調湿後、印加電圧１００Ｖで１分後の表面固有抵抗値（Ω／□）を測定した。なお、表面固有抵抗値は１×１０１２（Ω／□）以下が好ましく、１×１０１１以下がさらに好ましい。
【００４８】
（７）塗布層強度
フィルムの塗布層表面を学振式磨耗試験機で、錘２００ｇにより荷重をかけて、ガーゼを用いて、１往復擦過した。擦過した部分の表面固有抵抗を上記（６）の測定方法で測定した。なお、初期の表面固有抵抗値と比較して、十の２乗以内の上昇まであれば塗膜層強度は実用上十分に強い。
【００４９】
（８）粒子の平均粒径
島津製作所製ＣＰ―５０型セントリフュグル パーティクル サイズ アナライザー（Ｃｅｎｔｒｉｆｕｇａｌ Ｐａｒｔｉｃｌｅ Ｓｉｚｅ Ａｎａｌｙｚｅｒ）を用いて測定した。得られる遠心沈降曲線を基に算出した各粒径の粒子とその存在量との積算曲線から、５０マスパーセントに相当する粒径を読み取り、この値を上記平均粒径とした（「粒度測定技術」日刊工業新聞社発行、１９７５年、頁２４２〜２４７参照）。
【００５０】
（９）揮発ケイ素元素量
フィルムからサンプルを１０ｍｇ単位の精度で所定量を量り取り、パージアンドトラップ法により２００℃、常圧、３０分間の加熱処理で揮発する成分を捕集した。捕集した成分をＧＣ／ＭＳ（ＨＰ５９７３  横河アナリティカルシステムズ社製）で解析し、フィルム１ｍ２当りの揮発ケイ素元素量を算出した。
【００５１】
［実施例１〜５および比較例１］
テレフタル酸ジメチル５３重量部、イソフタル酸ジメチル７重量部、エチレングリコール３７重量部、ジエチレングリコール０．４重量部、酢酸マンガン０．０５重量部、酢酸リチウム０．０１２重量部を精留塔、留出コンデンサを備えたフラスコに仕込み、撹拌しながら１５０〜２３５℃に加熱しメタノールを留出させエステル交換反応を行った。メタノールが留出した後、リン酸トリメチル０．０３重量部、二酸化ゲルマニウム０．０４重量部を添加し、反応物を反応器に移した。ついで撹拌しながら反応器内を徐々に０．５ｍｍＨｇまで減圧するとともに２９０℃まで昇温し重縮合反応を行った。得られた共重合ポリエステルのイソフタル酸成分量は１２モル％、ジエチレングリコール成分量は３モル％、ガラス転移点８０℃、融点２３０℃であった。このポリエステル樹脂をＡ層、Ｂ層に用い、平均粒径１．４μｍの硫酸バリウムをそれぞれＡ層に５重量％、Ｂ層に４０重量％添加した。それぞれ２８５℃に加熱された２台の押出機に供給し、Ａ層ポリマー、Ｂ層ポリマーをＡ層とＢ層がＡ／Ｂ（＝３０／７０、層比率）となるような２層フィードブロック装置を使用して合流させ、その積層状態を保持したままダイよりシート状に成形した。さらにこのシートを表面温度２０℃の冷却ドラムで冷却固化した未延伸フィルムを９５℃にて加熱し長手方向（縦方向）に延伸し、２０℃のロール群で冷却した。ロールコーターによりＢ層表面側に表１に示す塗工液（２重量％）、条件で均一に塗設した。続いて、縦延伸したフィルムの両端をクリップで把持しながらテンターに導き１２０℃に加熱された雰囲気中で長手に垂直な方向（横方向）に延伸した。その後テンター内で２１５℃の温度で熱固定を行い、その後、縦方向に０．５％、横方向に２．０％弛緩を行い、室温まで冷やして厚み１７５μの二軸延伸フィルムを得た。得られたフィルムは８５℃、３０分の熱収縮率が長手方向０．３％、幅方向０．３％、反射率は全測定領域で９５％であった。なお、塗布層の組成は表１の通りであり、得られた白色ポリエステルフィルムの塗布層の評価結果は表１のとおりであった。
【００５２】
［比較例２］
塗工液を塗設しない以外は実施例１と同様にして実施した。
【００５３】
帯電防止剤１：
下記式に示す構造が９０モル％／Ｎ−メチロールアクリルアミドが１０モル％からなる共重合体
【化１】
2009053604.tif 000002
【００５４】
帯電防止剤２： 
下記式に示す構造が９０モル％／Ｎ−メチロールアクリルアミドが１０モル％からなる共重合体 
【化２】
2009053604.tif 000003
【００５５】
ワックス１：
パラフィンワックス（中京油脂株式会社製  商品名セロゾール６８６）
ワックス２：
カルナバワックス（中京油脂株式会社製  商品名セロゾール５２４）
ワックス３：
オレフィンワックス（松本油脂製薬株式会社製  商品名マーポゾールＰ−１３８）
シリコーン化合物１：
シリコーンエマルジョン（信越化学工業株式会社  商品名ＫＭ８７１Ｐ）
界面活性剤：
ポリオキシエチレン（ｎ＝８．５）ラウリルエーテル（三洋化成株式会社製  商品名ナロアクティーＮ−８５）
架橋剤：
オキサゾリン（株式会社日本触媒製  商品名エポクロスＷＳ−７００）
【００５６】
【表１】
2009053604.tif 000004
【産業上の利用可能性】
【００５７】
本発明の反射板用白色ポリエステルフィルムは、液晶表示装置のバックライトユニットに組み込まれる反射板として最適に用いることができる。